(57)【要約】【課題】  構造が簡単であり、鋳塊の引き出し方向において黒鉛筒体から冷却ジャケットへの熱通過率を調整でき、鋳型内のズンプ形状を制御できる連続鋳造用黒鉛鋳型を提供する。【解決手段】  熱伝導性材料からなり筒状に形成された冷却ジャケット１１と、冷却ジャケット１１の内周面に配置された黒鉛筒体２１とを有し、黒鉛筒体２１の一方の開口部が、銅溶湯が注入される注湯口とされ、他方の開口部が、鋳塊が製出される鋳塊製出口とされた銅及び銅合金の縦型連続鋳造用黒鉛鋳型１０であって、  冷却ジャケット１１と黒鉛筒体２１との間には、黒鉛筒体２１の軸線方向に延びる溝２２が形成されており、溝２２によって、注湯口側における黒鉛筒体２１から冷却ジャケット１１への熱通過率が、鋳塊製出口側での熱通過率よりも小さくされていることを特徴とする。【選択図】  図１
2006320945.tif 000002
【特許請求の範囲】
【請求項１】
熱伝導性材料からなり筒状に形成された冷却ジャケットと、該冷却ジャケットの内周面に配置された黒鉛筒体とを有し、該黒鉛筒体の一方の開口部が、銅溶湯が注入される注湯口とされ、他方の開口部が、鋳塊が製出される鋳塊製出口とされた銅及び銅合金の縦型連続鋳造用黒鉛鋳型であって、
前記冷却ジャケットと前記黒鉛筒体との間には、前記黒鉛筒体の軸線方向に延びる溝が形成されており、前記溝によって、前記注湯口側における前記黒鉛筒体から前記冷却ジャケットへの熱通過率が、前記鋳塊製出口側での熱通過率よりも小さくされていることを特徴とする縦型連続鋳造用黒鉛鋳型。
【請求項２】
前記溝の断面積が、前記注湯口側から前記鋳塊製出口側に向かうに従い漸次小さくされていることを特徴とする請求項１に記載の縦型連続鋳造用黒鉛鋳型。
【請求項３】
前記溝の数が、前記注湯口側に比べて前記鋳塊製出口側が少なくなるように配置されていることを特徴とする請求項１または請求項２に記載の縦型連続鋳造用黒鉛鋳型。
【請求項４】
前記溝が、前記黒鉛筒体の外周面に設けられたことを特徴とする請求項１から請求項３のいずれかに記載の縦型連続鋳造用黒鉛鋳型。
【請求項５】
前記溝が、前記冷却ジャケットの内周面に設けられたことを特徴とする請求項１から請求項４のいずれかに記載の縦型連続鋳造用黒鉛鋳型。
【発明の詳細な説明】
【技術分野】
【０００１】
本発明は、銅及び銅合金の縦型連続鋳造機に用いられる縦型連続鋳造用黒鉛鋳型に関する。
【背景技術】
【０００２】
従来、銅及び銅合金の連続鋳造においては、熱伝導性材料からなり筒状に形成された冷却ジャケットと、この冷却ジャケットの内周面に接するように配置された黒鉛筒体とを有する連続鋳造用黒鉛鋳型が広く使用されている。上記の連続鋳造用黒鉛鋳型では、黒鉛筒体の一方の開口部が銅溶湯を供給する注湯口とされ、他方の開口部が凝固した鋳塊を製出する鋳塊製出口とされている。
【０００３】
また、上記冷却ジャケットは、熱伝導性と強度と加工性との観点から、純銅および銅合金によって構成されており、この冷却ジャケットには冷却水路が備えられ、冷却水路を流通する冷却水によって冷却ジャケットが冷却される構造とされている。また、銅及び銅合金の溶湯と鋳塊とが直接触れる部分には、銅溶湯との反応性が低いとともに固体潤滑性を有する黒鉛材が使用されている。
【０００４】
上記の連続鋳造用黒鉛鋳型では、注湯口から黒鉛筒体の内部に銅または銅合金の溶湯が注入され、冷却水によって冷却ジャケットが冷却されるとともにこの冷却ジャケットの内周面に配置された黒鉛筒体が冷却される。そして、黒鉛筒体の内部に注入された溶湯から熱が奪われ、黒鉛筒体の内周面に接する部分の溶湯から凝固が開始され、鋳型の下方に向かうに従って凝固が内部に進行し、鋳塊製出口から凝固した鋳塊が連続的に製出されるものである。ここで、鋳型内の冷却状態は鋳塊の品質に大きな影響を与える因子であるため、これを制御する必要がある。
【０００５】
鋳型の冷却状態は、鋳型の熱通過率に大きく依存することになる。熱通過率は、単位面積及び単位時間当たりの熱通過量であり、熱の通過し易さを表す指標である。つまり、熱通過率が高い場合には、溶湯（高温側）から冷却水（低温側）への熱通過量が多くなるので、冷却が強くなり凝固が進行することになる。また、熱通過率は、溶湯と黒鉛筒体との間の熱伝達と、冷却水と冷却ジャケットとの間の熱伝達と、溶湯と冷却水の間に位置する黒鉛筒体と冷却ジャケットの熱伝導とによって決定されるものである。
この場合、一般的には、冷却水の水量の調整によって、冷却水と冷却ジャケットとの熱伝達を変化させ、熱通過率を制御しているが、その制御幅は狭いものであった。
【０００６】
そこで、鋳型内の冷却状態を制御するために、特許文献１では、黒鉛筒体と冷却ジャケットとの間に熱伝導率の低い断熱材を配備して熱通過率を低減させたものが提案されている。また、特許文献２では、黒鉛筒体と冷却ジャケットとの間に均一な幅と深さを有する矩形の貫通孔を設けたものが提案されている。これらの連続鋳造用黒鉛鋳型では、鋳型全体の熱通過率を低減したり、冷却が強い部分の熱通過率を抑えたりすることにより、鋳型の冷却状態を調整するものである。         
【特許文献１】特開平０２−１５１３４７号公報
【特許文献２】特開平０６−２１８４９７号公報
【発明の開示】
【発明が解決しようとする課題】
【０００７】
ところで、特許文献１に記載された連続鋳造用黒鉛鋳型では、黒鉛筒体と冷却ジャケットとの間に断熱材を別途設置しているので、この断熱材を設置するために鋳型の製作に多くの労力と時間が必要となる。
また、特許文献１、２ともに、鋳塊を水平方向に引き出す水平連続鋳造に用いられる鋳型であり、横型連続鋳造の場合、鋳型内には常に溶湯が充填されているため、例えば凝固初期の過冷却により凝固収縮した鋳塊と鋳型との型離れが原因で、シェル破れや再溶解などが生じても溶湯が充填されて欠陥の発生には至らない。よって、凝固初期の冷却状態は特に問題とならず、鋳型内のズンプ位置を適正な位置に確保することのみに留意すればよい。
【０００８】
しかしながら、縦型連続鋳造の場合、凝固初期の冷却が強過ぎると型離れによる再溶解が発生するため、極端な過冷却は避けなければならない。
また、鋳型内を鋳塊の引き出し方向（黒鉛筒体の軸線方向）に沿った断面で見た場合における固相と液相との境界線、いわゆるズンプ線が鋳型の上方に位置し過ぎる場合には、鋳塊断面の周囲部に割れが生じ、ズンプ線が鋳型の下方に位置し過ぎる場合には、鋳塊断面の中央部に割れが生じることが経験的に知られている。
【０００９】
このように、縦型連続鋳造においては、鋳塊引き出し方向（黒鉛筒体の軸線方向）において冷却状態、つまり熱通過量を精度よく調整し、上記のズンプ線の位置や形状を制御することが必要となる。したがって、縦型連続鋳造に使用される連続鋳造用黒鉛鋳型においては、黒鉛筒体の軸線方向でその熱通過率が調整でき、ズンプ形状を制御できる黒鉛鋳型が望まれていた。
【００１０】
また、従来の縦型連続鋳造用黒鉛鋳型においては、黒鉛筒体と冷却ジャケットとが密着して配置されており、その熱伝導率は高く、特に鋳型の上方側、つまり注湯口側での熱通過量が過剰となった場合には、鋳塊が注湯口側で急激に凝固収縮してエアーギャップが生じ、冷却能が低下することにより、凝固開始直後の鋳塊表面が再溶解していわゆる発汗という現象が起こる。
また、鋳型には鋳塊の凝固収縮を考慮し、鋳型上部から下部にかけてテーパーをつけている。よって、鋳型中間部から下部にかけて凝固が進行するとき、一旦、型離れした鋳塊が再び鋳型に接触するようになる。このとき熱通過量が過剰であるとズンプ線が上方に位置し過ぎるため鋳塊断面周囲部に割れが生じやすくなる。一方、熱通過率を抑制し過ぎると、ズンプ線が下方に位置し過ぎるため鋳塊断面中央部に割れが生じやすくなる。この現象はリン脱酸銅を始め、凝固時に固液共存域を有し、凝固収縮しやすい銅合金で特に顕著である。
【００１１】
この発明は、上述した事情に鑑みてなされたものであって、構造が簡単であり、鋳塊の引き出し方向（黒鉛筒体の軸線方向）において黒鉛筒体から冷却ジャケットへの熱通過率を調整でき、鋳型内のズンプ形状を制御できる連続鋳造用黒鉛鋳型を提供することを目的とする。
【課題を解決するための手段】
【００１２】
上記の課題を解決するために、本発明は以下の手段を提案している。
請求項１に記載の縦型連続鋳造用黒鉛鋳型は、熱伝導性材料からなり筒状に形成された冷却ジャケットと、該冷却ジャケットの内周面に配置された黒鉛筒体とを有し、該黒鉛筒体の一方の開口部が、銅溶湯が注入される注湯口とされ、他方の開口部が、鋳塊が製出される鋳塊製出口とされた銅及び銅合金の縦型連続鋳造用黒鉛鋳型であって、前記冷却ジャケットと前記黒鉛筒体との間には、前記黒鉛筒体の軸線方向に延びる溝が形成されており、前記溝によって、前記注湯口側における前記黒鉛筒体から前記冷却ジャケットへの熱通過率が、前記鋳塊製出口側での熱通過率よりも小さくされていることを特徴とする。
【００１３】
上記構成の縦型連続鋳造用黒鉛鋳型では、冷却ジャケットと黒鉛筒体との間に黒鉛筒体の軸線方向に延びる溝が形成されているので、冷却ジャケットと黒鉛筒体の間に熱伝導率が低い空気層が黒鉛筒体の軸線方向に延びるように形成される。また、この溝によって、注湯口側での熱通過率が鋳塊製出口側での熱通過率より小さくされているので、注湯口側での溶湯の急冷が防止される。
【００１４】
請求項２に記載の縦型連続鋳造用黒鉛鋳型は、前記溝の断面積が、前記注湯口側から前記鋳塊製出口側に向かうに従い漸次小さくされていることを特徴とする。
上記構成の縦型連続鋳造用黒鉛鋳型では、溝の断面積が注湯口側から鋳塊製出口側に向かうに従い小さくなるので、熱伝導率の低い空気層が占める割合が鋳塊製出口側に比べて注湯口側が多くなる。
【００１５】
請求項３に記載の縦型連続鋳造用黒鉛鋳型は、前記溝の数が、前記注湯口側に比べて前記鋳塊製出口側が少なくなるように配置されていることを特徴とする。
上記構成の縦型連続鋳造用黒鉛鋳型では、溝の数が、注湯口側に比べて鋳塊製出口側が少なくなるように配置されているので、熱伝導率の低い空気層が鋳塊製出口側に比べて注湯口側に多く配置される。
【００１６】
請求項４に記載の縦型連続鋳造用黒鉛鋳型は、前記溝が、前記黒鉛筒体の外周面に設けられたことを特徴とする。
上記構成の縦型連続鋳造用黒鉛鋳型では、溝が黒鉛筒体の外周面に設けられているので、冷却ジャケットと黒鉛筒体との間に確実に空気層が形成される。また、黒鉛筒体を加工するので、溝の加工が容易である。
【００１７】
請求項５に記載の縦型連続鋳造用黒鉛鋳型は、前記溝が、前記冷却ジャケットの内周面に設けられたことを特徴とする。
上記構成の縦型連続鋳造用黒鉛鋳型では、溝が冷却ジャケットの内周面に設けられているので、冷却ジャケットと黒鉛筒体との間に確実に空気層が形成される。
【発明の効果】
【００１８】
請求項１にかかる発明によれば、冷却ジャケットと黒鉛筒体の間に熱伝導率が低い空気層が黒鉛筒体の軸線方向に延びるように形成されるので、鋳塊の引き出し方向において熱通過率を調整することができ、ズンプ形状を制御することができる。また、断熱材などの別途独立な部材を使用することなく熱通過率を調整できるので、鋳型製作時の労力と時間を大幅に低減できるとともに、鋳型製作時のばらつきによる鋳塊品質の変動を防止することができる。
【００１９】
請求項２にかかる発明によれば、溝の断面積を調整することにより、熱伝導率の低い空気層が占める割合が、鋳塊製出口側に比べて注湯口側が多くなるので、注湯口側の熱通過率が鋳塊製出口側の熱通過率よりも小さくなり、注湯口側での熱通過量を抑えられ、鋳塊の急激な凝固収縮によるエアーギャップの生成が抑制される。また、エアギャップが発生した場合でも、鋳塊製出口側の熱通過率が確保されているので、鋳塊が再び鋳型に接触した際の熱通過量が不足してズンプ線が下方に位置して鋳塊断面中央部に割れが生じるのを防止できる。
【００２０】
請求項３にかかる発明によれば、溝の数を調整することにより、熱伝導率の低い空気層が鋳塊製出口側に比べて注湯口側に多く配置されるので、注湯口側の熱通過率が鋳塊製出口側の熱通過率よりも小さくなり、注湯口側での熱通過量を抑えられ、鋳塊の急激な凝固収縮によるエアーギャップの生成が抑制される。また、エアギャップが発生した場合でも、鋳塊製出口側の熱通過率が確保されているので、鋳塊が再び鋳型に接触した際の熱通過量が不足してズンプ線が下方に位置して鋳塊断面中央部に割れが生じるのを防止できる。
【００２１】
請求項４にかかる発明によれば、冷却ジャケットと黒鉛筒体との間に確実に空気層が形成されるので、この鋳型の熱通過率を小さく抑えることができる。また、加工の容易な黒鉛筒体に溝の加工を行うので、鋳型の製造コストを大幅に低減することができる。また、鋳造する合金の品種によって溝の配置、サイズ等を変更する場合でも、冷却ジャケットを変更することなく、黒鉛筒体のみを変更するだけで対応が可能なので、鋳型の管理が容易となる。
【００２２】
請求項５にかかる発明によれば、冷却ジャケットと黒鉛筒体との間に確実に空気層が形成されるので、この鋳型の熱通過率を小さく抑えることができる。また、冷却ジャケットに溝を設けており、靱性の低い黒鉛筒体に溝を形成する必要がないので、黒鉛筒体が割れたり破損したりすることを防止できる。また、剛性の高い冷却ジャケットに溝が形成されているので、溝の形状が安定しており、鋳型の使用によって鋳型の熱通過率が変化することを防止できる。
【００２３】
このように、本発明の連続鋳造用黒鉛鋳型によれば、構造が簡単であり、鋳塊の引き出し方向において黒鉛筒体から冷却ジャケットへの熱通過率を調整でき、鋳型内のズンプ形状を制御できる連続鋳造用黒鉛鋳型を提供することができる。
【発明を実施するための最良の形態】
【００２４】
本発明の第１の実施形態について図面を用いて説明する。図１、図２に第１の実施形態である縦型連続鋳造用黒鉛鋳型を示す。
連続鋳造用黒鉛鋳型１０は、略円筒状に形成された冷却ジャケット１１と、冷却ジャケット１１がなす円筒の内部に配置された黒鉛筒体２１とを有し、その上面と下面とが開口された形状とされている。
【００２５】
冷却ジャケット１１は、純銅および銅合金等で構成され、軸線Ｌを中心とした円筒状に形成されており、その円筒の径方向の厚みは、円周方向で一定あるとともに軸線Ｌ方向にも一定である。冷却ジャケット１１の内周面１１Ａは平滑な面に形成されており、冷却ジャケット１１の外周面側には、冷却水が流通される冷却水路１２が形成されている。この冷却水路１２の一端には、冷却水が供給される給水口１３が形成され、冷却水路１２の他端には、冷却ジャケット１１の下方から冷却ジャケット１１がなす円筒の径方向内側に向けて開口された排水口１４が形成されている。
【００２６】
黒鉛筒体２１は、軸線Ｍを中心とした円筒状に形成されている。黒鉛筒体２１がなす円筒の径方向の厚みは、円周方向では一定であり、軸線Ｍ方向では下方に向かうに従い厚くなるように形成されており、黒鉛筒体２１の外周面２１Ｂは軸線Ｍと平行に延びるように形成され、黒鉛筒体２１の内周面２１Ａは下方に向かうに従い径方向内側に近づくテーパー面とされている。
【００２７】
黒鉛筒体２１の外周面２１Ｂには、溝２２が、溝２２の幅Ｗと溝２２の間隔Ｐとの比率Ｗ：Ｐ＝１：２となるように、円周方向に等間隔で形成されている。そして、溝２２の深さＤは、本実施の形態においては、黒鉛筒体２１の下方側に向かうに従い浅くなるように形成されている。つまり、溝２２が形成された部分の黒鉛筒体２１の径方向の厚みは、下方に向かうに従い厚くなるように形成されている。
【００２８】
黒鉛筒体２１が、冷却ジャケット１１がなす円筒の内部に嵌入され、焼き嵌めすることにより、冷却ジャケット１１の内周面１１Ａと黒鉛筒体２１の外周面２１Ｂとが密着され、軸線Ｌ、Ｍが一致するように、つまり同心円状になるようにして冷却ジャケット１１と黒鉛筒体２１とが配置される。ここで、黒鉛筒体２１の外周面２１Ｂに設けられた溝２２によって、黒鉛筒体２１と冷却ジャケット１１との間に空気層３１が形成される。そして、黒鉛筒体２１の上方の開口部が注湯口３２とされ、黒鉛筒体２１の下方の開口部が鋳塊製出口３３とされている。
【００２９】
上記の連続鋳造用黒鉛鋳型１０は、図示しない連続鋳造機に固定され、冷却ジャケット１１の冷却水路１２の給水口１３に図示しない冷却水用配管が接続されている。この給水口１３から冷却水路１２内に冷却水が供給され、冷却ジャケット１１を冷却し、排水口１４から排出される。また、黒鉛筒体２１の下方の鋳塊製出口３３には、図示しない移動底部が挿入されることにより、黒鉛筒体２１に底部が形成される。つまり、黒鉛筒体２１の内周面２１Ａと移動底部とによって、円柱状の空間が形成されるのである。
【００３０】
銅溶湯は、連続鋳造用黒鉛鋳型１０の上部に設けられた図示しないタンディシュから注湯口３２を介して黒鉛筒体２１のなす筒体の内部へ供給される。黒鉛筒体２１には移動底部が挿入されているので、黒鉛筒体２１のなす筒体の内部に供給された溶湯は鋳塊製出口３３から漏れることなく黒鉛筒体２１の内部に貯留され、黒鉛筒体２１の内周面２１Ａより冷却されて凝固が開始される。  
【００３１】
移動底部付近の溶湯が凝固した時点で、移動底部を下方に移動させ鋳塊製出口３３より引き出すことにより、黒鉛筒体２１のなす筒体内部の下方側には鋳塊が形成され、黒鉛筒体２１のなす筒体内部の上方側には溶湯が存在する状態となる。この黒鉛筒体２１のなす筒体内部の下方側に形成された鋳塊が移動底部の役割をして、黒鉛筒体２１のなす筒体内部の溶湯が鋳塊製出口３３から漏れることなく黒鉛筒体２１の内部に貯留される。
凝固して得られた鋳塊が鋳塊製出口３３より連続的あるいは間欠的に引き出され、冷却ジャケット１１の排水口１４から排出される冷却水が鋳塊の表面に直接当てられて、鋳塊の冷却が行われる。
【００３２】
上記の連続鋳造用黒鉛鋳型１０では、溝２２によって黒鉛筒体２１と冷却ジャケット１１との間に熱伝導率の低い空気層３１が形成されているので、この黒鉛鋳型１０の熱通過率を小さくすることができ、鋳塊をゆっくりと冷却することができる。
また、注湯口３２側の熱通過率が小さくされているので、鋳塊の急激な凝固収縮がなく、エアーギャップの発生が抑制される。また、エアーギャップが発生した場合でも鋳塊製出口３３側の熱通過率が高くされているので、ズンプ線が下方に位置し過ぎることが防止され、鋳塊内部割れを防止できる。
【００３３】
また、溝２２によって熱通過率が調整され、凝固の開始位置やズンプ形状を精度よく制御できるので、高品質な鋳塊を得ることができる。
また、断熱材等の別途独立の部材を設けることなく黒鉛鋳型１０の熱通過率を低減できるので、鋳型１０の製作に係る労力と時間を節約できるとともに、鋳型１０の製作作業によって、鋳型１０の熱通過率がばらつくことを防止できる。
【００３４】
また、黒鉛筒体２１の外周面２１Ｂに溝２２を形成しただけであるので、空気層３１を形成することが簡単にでき、その製作コストを低く抑えることができる。また、各種合金に対応する場合には、黒鉛筒体２１の溝２２の形状や配置を変更すればよいので、黒鉛筒体２１を交換することで対応できる。
さらに、溝２２が、溝２２の幅Ｗと間隔Ｐとの比率Ｗ：Ｐ＝１：２となるように円周方向に配置されているので、円周方向での冷却バランスがとれ、安定して高品質な鋳塊を製出することができる。
また、黒鉛筒体２１の内周面２１Ａが下方に向かうに従い径方向内側に近づく傾斜面とされているので、鋳塊が凝固収縮した場合でも、黒鉛筒体２１の内周面２１Ａと鋳塊との間にエアーギャップが生じにくく、鋳塊内部まで確実に冷却することができる。
【００３５】
次に、本発明の第２の実施形態について説明する。図３、図４に第２の実施形態である縦型連続鋳造用黒鉛鋳型１０を示す。
この第２の実施形態においては、黒鉛筒体５１の外周面５１Ｂは平滑面とされ、冷却ジャケット４１の内周面４１Ａに溝４２が形成されている。この溝４２は冷却ジャケット４１の下方に向かうに従い浅くなるように形成されている。
そして、この冷却ジャケット４１の内周面４１Ａに黒鉛筒体５１の外周面５１Ｂが密着して配置されることにより、空気層６１が形成される。
【００３６】
上記の連続鋳造用黒鉛鋳型１０では、溝４２によって空気層６１が形成されているので、鋳型１０の熱通過率が調整でき、鋳型１０内のズンプ線の位置を適正範囲として鋳塊内部割れを防止できる。
また、溝４２が冷却ジャケット４１に形成されているので、靱性の低い黒鉛筒体５１に溝４２を設ける必要がなく、黒鉛筒体５１の破損を防止することができる。
【００３７】
なお、本実施の形態においては、黒鉛筒体及び冷却ジャケットを円筒形状として説明したが、これに限定されることはなく、例えば、断面長方形の筒体であって、断面長方形の鋳塊を製出する黒鉛鋳型であってもよい。この場合には、長方形の幅方向（長辺方向）の冷却状態等を考慮して溝を形成し、鋳型の幅方向における熱通過率を調整することが好ましい。
【００３８】
また、冷却ジャケットを純銅及び銅合金で構成したもので説明したが、これに限定されるものではなく、他の熱伝導性材料であっても良い。
また、溝の形状が断面四角形の溝で説明したが、これに限定されるものではなく、他の形状、例えば断面円形の溝や断面多角形の溝などでも良い。
さらに、本実施の形態においては、黒鉛筒体または冷却ジャケットのいずれか一方に溝を形成したもので説明したが、両側に溝が形成されていても良い。
【図面の簡単な説明】
【００３９】
【図１】本発明の第１の実施形態である縦型連続鋳造用黒鉛鋳型の上面図である。
【図２】本発明の第１の実施形態である縦型連続鋳造用黒鉛鋳型の断面図である。
【図３】本発明の第２の実施形態である縦型連続鋳造用黒鉛鋳型の上面図である。
【図４】本発明の第２の実施形態である縦型連続鋳造用黒鉛鋳型の断面図である。
【符号の説明】
【００４０】
１０  連続鋳造用黒鉛鋳型
１１、４１  冷却ジャケット（冷却ジャケット）
２１、５１  黒鉛筒体
２２、４２  溝
３１、６１  空気層
【図１】
2006320945.tif 000003
【図２】
2006320945.tif 000004
【図３】
2006320945.tif 000005
【図４】
2006320945.tif 000006